상기 실시 예 및 비 교예 에서 제조 된 각각 의 착색 감광성 수지 조성물 을 5 × 5 cm 의 글라스 에 도포 하 여 건조 시킨 후 , 두께 가 2 . 5 ㎛ 가 되 도록 코팅 하 였 다 . 그 후 , 100 ℃ 오븐 에서 3 분 간 건조 하 여 용매 를 제거 한 후 포토 마스크 와 의 간격 을 300 ㎛ 로 하 여 퓨전 램프 의 313 nm 파장 의 적산 광량 이 40 mJ 가 되 도록 노광 하 여 컬러 필터 를 제조 하 였 다 . 이 때 , 현상 후 주요 파장 이 약 254 nm 인 UV 램프 로 추가 노광 을 실시 하 였 다 . 상기 컬러 필터 를 증류수 에 일부 가 잠기 도록 담그 고 10 분 간 방치 한 후 질소 가스 를 불 어서 건조 시킨 후 증류수 안 에 잠긴 부분 과 그렇 지 않 은 부분 간 에 얼룩 을 표면 검사 램프 ( FY - 100 R ) 로 관찰 하 였 다 .